(57)【要約】      （修正有）【課題】リン光材料として有用な化合物の提供。【解決手段】一般式（１）で表される化合物からなるリン光材料。2015164989.tif 000027［Ｒ1〜Ｒ4、Ｒ6〜Ｒ8、Ｒ10a〜Ｒ15a、Ｒ10b〜Ｒ15bは各々独立にＨ又は置換基；Ｒ5は３級アミノ基を有するアリール基；Ｒ9aはＨ又は水酸基（−ＯＨ）を；Ｒ9bはＨ；或いはＲ9aとＲ9bは一緒になってオキソ基（＝Ｏ）］【選択図】図１
2015164989.tif 000002
【特許請求の範囲】
【請求項１】
下記一般式（１）で表される化合物からなるリン光材料。
【化１】
2015164989.tif 000022
［一般式（１）において、Ｒ1〜Ｒ4、Ｒ6〜Ｒ8、Ｒ10a〜Ｒ15a、Ｒ10b〜Ｒ15bは各々独立に水素原子または置換基を表す。Ｒ5は３級アミノ基を有するアリール基を表す。Ｒ9aは水素原子または水酸基（−ＯＨ）を表し、Ｒ9bは水素原子を表すか、あるいはＲ9aとＲ9bは一緒になってオキソ基（＝Ｏ）を表す。］
【請求項２】
一般式（１）のＲ5が、３級アミノ基を有するフェニル基または３級アミノ基を有するフルオレニル基であることを特徴とする請求項１に記載のリン光材料。
【請求項３】
一般式（１）のＲ5が表す基に含まれる３級アミノ基が、置換もしくは無置換のカルバゾリル基、置換もしくは無置換のジアリールアミノ基、または置換もしくは無置換のジアルキルアミノ基であることを特徴とする請求項１または２に記載のリン光材料。
【請求項４】
一般式（１）のＲ5が、下記一般式（２）〜（８）のいずれかで表される基であることを特徴とする請求項１に記載のリン光材料。
【化２】
2015164989.tif 000023
2015164989.tif 000024
［一般式（２）〜（８）において、Ｌ12〜Ｌ18は置換もしくは無置換のアリーレン基を表し、＊は一般式（１）におけるステロイド骨格への結合部位を表す。Ｒ11〜Ｒ20、Ｒ21〜Ｒ28、Ｒ31〜Ｒ38、Ｒ3a、Ｒ3b、Ｒ41〜Ｒ48、Ｒ4a、Ｒ51〜Ｒ58、Ｒ61〜Ｒ68、Ｒ71〜Ｒ78は、各々独立に水素原子または置換基を表す。Ｒ11とＲ12、Ｒ12とＲ13、Ｒ13とＲ14、Ｒ14とＲ15、Ｒ16とＲ17、Ｒ17とＲ18、Ｒ18とＲ19、Ｒ19とＲ20、Ｒ21とＲ22、Ｒ22とＲ23、Ｒ23とＲ24、Ｒ24とＲ25、Ｒ25とＲ26、Ｒ26とＲ27、Ｒ27とＲ28、Ｒ31とＲ32、Ｒ32とＲ33、Ｒ33とＲ34、Ｒ35とＲ36、Ｒ36とＲ37、Ｒ37とＲ38、Ｒ3aとＲ3b、Ｒ41とＲ42、Ｒ42とＲ43、Ｒ43とＲ44、Ｒ45とＲ46、Ｒ46とＲ47、Ｒ47とＲ48、Ｒ51とＲ52、Ｒ52とＲ53、Ｒ53とＲ54、Ｒ55とＲ56、Ｒ56とＲ57、Ｒ57とＲ58、Ｒ61とＲ62、Ｒ62とＲ63、Ｒ63とＲ64、Ｒ65とＲ66、Ｒ66とＲ67、Ｒ67とＲ68、Ｒ71とＲ72、Ｒ72とＲ73、Ｒ73とＲ74、Ｒ75とＲ76、Ｒ76とＲ77、Ｒ77とＲ78はそれぞれ互いに結合して環状構造を形成していてもよい。］
【請求項５】
一般式（２）〜（８）のＬ12〜Ｌ18が置換もしくは無置換のフェニレン基であることを特徴とする請求項４に記載のリン光材料。
【請求項６】
一般式（１）のＲ5が一般式（３）で表される基であることが特徴とする請求項４に記載のリン光材料。
【請求項７】
一般式（３）のＲ21〜Ｒ28が水素原子であることを特徴とする請求項６に記載のリン光材料。
【請求項８】
一般式（１）のＲ5が一般式（２）で表される基であることを特徴とする請求項４に記載のリン光材料。
【請求項９】
一般式（１）のＲ5が、下記一般式（９）で表される基であることを特徴とする請求項１に記載のリン光材料。
【化３】
2015164989.tif 000025
［一般式（９）において、＊は一般式（１）におけるステロイド骨格への結合部位を表す。Ｒ81〜Ｒ88は各々独立に水素原子または置換基を表し、Ｒ81〜Ｒ88の少なくとも１つは３級アミノ基を表す。Ｒ81とＲ82、Ｒ82とＲ83、Ｒ83とＲ84、Ｒ84とＲ85、Ｒ85とＲ86、Ｒ86とＲ87、Ｒ87とＲ88は互いに結合して環状構造を形成していてもよい。］
【請求項１０】
一般式（１）が重水素原子を含むことを特徴とする請求項１〜９のいずれか１項に記載のリン光材料。
【請求項１１】
一般式（１）のＲ9aとＲ9bが一緒になってオキソ基（＝Ｏ）を形成していることを特徴とする請求項１〜１０のいずれか１項に記載のリン光材料。
【請求項１２】
一般式（１）のＲ1がアルキル基であり、Ｒ2〜Ｒ4、Ｒ6〜Ｒ8、Ｒ10a〜Ｒ15a、Ｒ10b〜Ｒ15bが水素原子であることを特徴とする請求項１〜１１のいずれか１項に記載のリン光材料。
【請求項１３】
請求項１〜１２のいずれか１項に記載のリン光材料を含むことを特徴とする蓄光塗料。
【請求項１４】
請求項１〜１２のいずれか１項に記載のリン光材料を含むことを特徴とする有機発光素子。
【請求項１５】
有機エレクトロルミネッセンス素子であることを特徴とする請求項１４に記載の有機発光素子。
【請求項１６】
下記一般式（１’）で表される化合物。
【化４】
2015164989.tif 000026
［一般式（１）において、Ｒ1’〜Ｒ4’、Ｒ6’〜Ｒ8’、Ｒ10a’〜Ｒ15a’、Ｒ10b’〜Ｒ15b’は各々独立に水素原子または置換基を表す。Ｒ5’は３級アミノ基を有するアリール基を表す。Ｒ9a’は水素原子または水酸基（−ＯＨ）を表し、Ｒ9b’は水素原子を表すか、あるいはＲ9a’とＲ9b’は一緒になってオキソ基（＝Ｏ）を表す。］
【発明の詳細な説明】
【技術分野】
【０００１】
本発明は、リン光材料として有用な化合物とそれを用いた蓄光塗料および有機発光素子に関する。
【背景技術】
【０００２】
リン光材料は、エネルギーの吸収によって基底一重項状態から励起一重項状態に遷移した後、項間交差が生じて励起三重項状態に遷移し、この励起三重項状態から基底一重項状態に戻る際にリン光を放射する物質である。ここで、励起三重項状態から基底一重項状態への遷移はスピン禁制であるため速度が遅く、励起一重項状態から基底状態への遷移の際に放射される蛍光に比べて、リン光の発光は持続的である。このようなリン光材料は、蓄光塗料や有機発光素子の発光層の材料等への応用が期待されている。
ここで、リン光材料をこれらの用途に使用するには、リン光材料が常温で発光し、さらに長い蓄光寿命が得られることが望ましい。しかし、リン光の発光過程で生じる三重項励起子は、通常、常温下では基底一重項状態へ遷移せずに熱失活により消滅してしまう。このため、リン光を観測するには、液体窒素温度以下の極低温にして分子の熱運動を抑えることが必要であり、この理由から、リン光材料の実用用途への使用は難しいのが現状である。
これに対して、イリジウム錯体のようにスピン−軌道相互作用の大きい重原子を分子内に導入してスピン禁制を緩和する方法や、マトリックスを構成するホスト材料中に発光材料（ゲスト材料）を分散させたホスト−ゲスト混合系を用い、ホスト分子の媒体効果によって三重項励起子の熱失活を抑制する方法により、常温でのリン光の発光を可能にしたリン光材料が報告されている。このうち、ホスト−ゲスト混合系を用いる方法としては、ステロイド骨格を有する化合物をホスト分子として用い、３級アミノ基が導入された芳香族化合物をゲスト化合物として用いた系についての研究が見受けられる。
【０００３】
特許文献１には、可逆剤を含むマトリックスと、７７Ｋの剛性媒体中における燐光寿命が０．１秒以上である色素とを含有する有機燐光材料が開示され、コレステロールやエストラジオールを可逆剤として用い、フルオレン環にジフェニルアミノ基が置換した構造の化合物を色素として用いた例で、常温下、１秒を超える蓄光寿命が観測されたことが記載されている。また、特許文献１には、可逆剤の作用として、複数のシクロ環同士が連結した塊状の分子からなる化合物（ステロール系化合物等）を可逆剤として用いることにより、マトリックスが硬直になって局所的な分子運動が少なくなり、これによって色素の励起エネルギー損失が防止されることが記載されている。
また、非特許文献１においても、エストラジオールをホスト化合物として用い、フルオレン環等の芳香環にジフェニルアミノ基等の３級アミノ基が置換した構造の化合物を用いた混合系において、常温下、１秒を超える蓄光寿命が観測されたことが記載されている。
【先行技術文献】
【特許文献】
【０００４】
【特許文献１】国際公開２００９／０６９７９０号公報
【非特許文献】
【０００５】
【非特許文献１】Adv. Funct. Mater. 2013, 23, 3386-3397
【発明の概要】
【発明が解決しようとする課題】
【０００６】
しかしながら、特許文献１および非特許文献１に記載されているリン光材料は、いずれもホスト材料とゲスト材料の２成分を用いるホスト−ゲスト混合系であり、これらの文献には、単一成分のリン光材料については全く記載されていない。
本発明者らが、２成分を用いるホスト−ゲスト混合系について、リン光材料としての有用性を評価したところ、ホスト−ゲスト混合系では、ゲスト材料の濃度を高くすると、ゲスト分子の凝集や濃度消光によってリン光を放射し難くなる現象が見られ、発光効率を高めることが難しいという問題点があることが判明した。また、ホスト−ゲスト混合系では、別々に合成された２成分を混合した後、ホスト材料を融解させてゲスト分子を分散させ、その後、固化させるといった工程でリン光材料を調製しなければならず、リン光材料を得るまでの工程が煩雑であることも明らかになった。
このような状況下において本発明者らは、単一成分で用いた場合でも、常温下でリン光を発光し、蓄光寿命が長く、発光特性が優れた化合物を見出すことを目指して研究を重ねた。そして、リン光材料として有用な化合物の一般式を導きだし、さらに常温下で持続的にリン光を発光し、視認性に優れた蓄光塗料および有機発光素子を得ることを目的として鋭意検討を進めた。
【課題を解決するための手段】
【０００７】
鋭意検討を進めた結果、本発明者らは、３級アミノ基を有するアリール基がステロイド骨格に導入された化合物群の中に、単一成分で用いた場合でも、常温下でリン光を発光し、リン光材料として優れた性質を有するものがあることを見出した。また、その化合物を用いることにより、常温下で持続的にリン光を発光し、視認性に優れた蓄光塗料および有機発光素子を提供しうることを明らかにした。本発明者らは、これらの知見に基づいて、上記の課題を解決する手段として、以下の本発明を提供するに至った。
【０００８】
［１］  下記一般式（１）で表される化合物からなるリン光材料。
【化１】
2015164989.tif 000003
［一般式（１）において、Ｒ1〜Ｒ4、Ｒ6〜Ｒ8、Ｒ10a〜Ｒ15a、Ｒ10b〜Ｒ15bは各々独立に水素原子または置換基を表す。Ｒ5は３級アミノ基を有するアリール基を表す。Ｒ9aは水素原子または水酸基（−ＯＨ）を表し、Ｒ9bは水素原子を表すか、あるいはＲ9aとＲ9bは一緒になってオキソ基（＝Ｏ）を表す。］
［２］  一般式（１）のＲ5が、３級アミノ基を有するフェニル基または３級アミノ基を有するフルオレニル基であることを特徴とする［１］に記載のリン光材料。
［３］  一般式（１）のＲ5が表す基に含まれる３級アミノ基が、置換もしくは無置換のカルバゾリル基、置換もしくは無置換のジアリールアミノ基、または置換もしくは無置換のジアルキルアミノ基であることを特徴とする［１］または［２］に記載のリン光材料。
［４］  一般式（１）のＲ5が、下記一般式（２）〜（８）のいずれかで表される基であることを特徴とする［１］に記載のリン光材料。
【化２】
2015164989.tif 000004
2015164989.tif 000005
［一般式（２）〜（８）において、Ｌ12〜Ｌ18は置換もしくは無置換のアリーレン基を表し、＊は一般式（１）におけるステロイド骨格への結合部位を表す。Ｒ11〜Ｒ20、Ｒ21〜Ｒ28、Ｒ31〜Ｒ38、Ｒ3a、Ｒ3b、Ｒ41〜Ｒ48、Ｒ4a、Ｒ51〜Ｒ58、Ｒ61〜Ｒ68、Ｒ71〜Ｒ78は、各々独立に水素原子または置換基を表す。Ｒ11とＲ12、Ｒ12とＲ13、Ｒ13とＲ14、Ｒ14とＲ15、Ｒ16とＲ17、Ｒ17とＲ18、Ｒ18とＲ19、Ｒ19とＲ20、Ｒ21とＲ22、Ｒ22とＲ23、Ｒ23とＲ24、Ｒ24とＲ25、Ｒ25とＲ26、Ｒ26とＲ27、Ｒ27とＲ28、Ｒ31とＲ32、Ｒ32とＲ33、Ｒ33とＲ34、Ｒ35とＲ36、Ｒ36とＲ37、Ｒ37とＲ38、Ｒ3aとＲ3b、Ｒ41とＲ42、Ｒ42とＲ43、Ｒ43とＲ44、Ｒ45とＲ46、Ｒ46とＲ47、Ｒ47とＲ48、Ｒ51とＲ52、Ｒ52とＲ53、Ｒ53とＲ54、Ｒ55とＲ56、Ｒ56とＲ57、Ｒ57とＲ58、Ｒ61とＲ62、Ｒ62とＲ63、Ｒ63とＲ64、Ｒ65とＲ66、Ｒ66とＲ67、Ｒ67とＲ68、Ｒ71とＲ72、Ｒ72とＲ73、Ｒ73とＲ74、Ｒ75とＲ76、Ｒ76とＲ77、Ｒ77とＲ78はそれぞれ互いに結合して環状構造を形成していてもよい。］
［５］  一般式（２）〜（８）のＬ12〜Ｌ18が置換もしくは無置換のフェニレン基であることを特徴とする［４］に記載のリン光材料。
［６］  一般式（１）のＲ5が一般式（３）で表される基であることが特徴とする［４］に記載のリン光材料。
［７］  一般式（３）のＲ21〜Ｒ28が水素原子であることを特徴とする［６］に記載のリン光材料。
［８］  一般式（１）のＲ5が一般式（２）で表される基であることを特徴とする［４］に記載のリン光材料。
［９］  一般式（１）のＲ5が、下記一般式（９）で表される基であることを特徴とする［１］に記載のリン光材料。
【化３】
2015164989.tif 000006
［一般式（９）において、＊は一般式（１）におけるステロイド骨格への結合部位を表す。Ｒ81〜Ｒ88は各々独立に水素原子または置換基を表し、Ｒ81〜Ｒ88の少なくとも１つは３級アミノ基を表す。Ｒ81とＲ82、Ｒ82とＲ83、Ｒ83とＲ84、Ｒ84とＲ85、Ｒ85とＲ86、Ｒ86とＲ87、Ｒ87とＲ88は互いに結合して環状構造を形成していてもよい。］
［１０］  一般式（１）が重水素原子を含むことを特徴とする［１］〜［９］のいずれか１項に記載のリン光材料。
［１１］  一般式（１）のＲ9aとＲ9bが一緒になってオキソ基（＝Ｏ）を形成していることを特徴とする［１］〜［１０］のいずれか１項に記載のリン光材料。
［１２］  一般式（１）のＲ1がアルキル基であり、Ｒ2〜Ｒ4、Ｒ6〜Ｒ8、Ｒ10a〜Ｒ15a、Ｒ10b〜Ｒ15bが水素原子であることを特徴とする［１］〜［１１］のいずれか１項に記載のリン光材料。
［１３］  ［１］〜［１２］のいずれか１項に記載のリン光材料を含むことを特徴とする蓄光塗料。
［１４］  ［１］〜［１２］のいずれか１項に記載のリン光材料を含むことを特徴とする有機発光素子。
［１５］  有機エレクトロルミネッセンス素子であることを特徴とする［１４］に記載の有機発光素子。
【０００９】
［１６］  下記一般式（１’）で表される化合物。
【化４】
2015164989.tif 000007
［一般式（１）において、Ｒ1’〜Ｒ4’、Ｒ6’〜Ｒ8’、Ｒ10a’〜Ｒ15a’、Ｒ10b’〜Ｒ15b’は各々独立に水素原子または置換基を表す。Ｒ5’は３級アミノ基を有するアリール基を表す。Ｒ9a’は水素原子または水酸基（−ＯＨ）を表し、Ｒ9b’は水素原子を表すか、あるいはＲ9a’とＲ9b’は一緒になってオキソ基（＝Ｏ）を表す。］
【発明の効果】
【００１０】
本発明の化合物は、単一成分として用いた場合でも、常温下でリン光を発光し、蓄光寿命が長く、優れた発光特性を示す。このため、本発明の化合物は、リン光材料として有用である。また、本発明の蓄光塗料によって形成された塗膜、および本発明の化合物を用いた有機発光素子は、常温下で持続的にリン光を発光することができ、その形状や表示する情報、対象物の挙動を明確に視認することができる。
【図面の簡単な説明】
【００１１】
【図１】有機エレクトロルミネッセンス素子の層構成例を示す概略断面図である。
【図２】実施例１の化合物１の発光スペクトルである。
【図３】実施例１の化合物１の過渡減衰曲線である。
【図４】比較例１の比較化合物Ａの発光スペクトルである。
【発明を実施するための形態】
【００１２】
以下において、本発明の内容について詳細に説明する。以下に記載する構成要件の説明は、本発明の代表的な実施態様や具体例に基づいてなされることがあるが、本発明はそのような実施態様や具体例に限定されるものではない。なお、本明細書において「〜」を用いて表される数値範囲は、「〜」の前後に記載される数値を下限値および上限値として含む範囲を意味する。また、「常温」とは２５℃のことをいう。
【００１３】
＜一般式（１）で表される化合物＞
本発明のリン光材料は、下記一般式（１）で表される化合物からなることを特徴とする。
【化５】
2015164989.tif 000008
【００１４】
一般式（１）において、Ｒ1〜Ｒ4、Ｒ6〜Ｒ8、Ｒ10a〜Ｒ15a、Ｒ10b〜Ｒ15bは各々独立に水素原子または置換基を表す。置換基の数は特に制限されず、Ｒ1〜Ｒ4、Ｒ6〜Ｒ8、Ｒ10a〜Ｒ15a、Ｒ10b〜Ｒ15bのすべてが無置換（すなわち水素原子）であってもよいが、Ｒ1はアルキル基であることが好ましく、メチル基であることがより好ましい。Ｒ1〜Ｒ4、Ｒ6〜Ｒ8、Ｒ10a〜Ｒ15a、Ｒ10b〜Ｒ15bのうちの２つ以上が置換基である場合、複数の置換基は互いに同一であっても異なっていてもよい。
Ｒ9aは水素原子または水酸基（−ＯＨ）を表し、Ｒ9bは水素原子を表すか、あるいはＲ9aとＲ9bは一緒になってオキソ基（＝Ｏ）を表す。Ｒ9aとＲ9bは一緒になってオキソ基（＝Ｏ）を表すのが好ましい。
Ｒ5は３級アミノ基を有するアリール基を表す。アリール基としては、炭素数６〜１８のアリール基であることが好ましい。炭素数６〜１８のアリール基としては、フェニル基、ビフェニル基、フルオレニル基、トリフェニレニル基等を挙げることができ、より好ましいアリール基はフェニル基である。アリール基は、少なくとも１つの部位が３級アミノ基で置換されている。アリール基の３級アミノ基で置換された部位以外の部位は、他の置換基によって置換されていてもよいし、置換されていなくてもよい。アリール基に置換し得る他の置換基の説明と好ましい範囲については、下記のＲ1〜Ｒ4等がとりうる置換基の説明と好ましい範囲を参照することができる。
アリール基が有する３級アミノ基は、アリール基に置換しており、かつ２つの置換基を有するアミノ基である。一般式（１）で表される化合物は、アリール基に３級アミノ基が置換していることにより、エネルギーを吸収した際の項間交差速度が大きくなり、リン光を効率よく発光することができる。アリール基に置換する３級アミノ基の数は、１つであってもよいし、２つ以上であってもよいが、１つまたは２つであることが好ましく、１つであることがより好ましい。アリール基に２つ以上の３級アミノ基が置換するとき、複数の３級アミノ基は互いに同一であっても異なっていてもよい。また、アミノ基が有する２つの置換基は互いに同一であっても異なっていてもよいが同一であることが好ましい。３級アミノ基が有する置換基の説明と好ましい範囲については、下記のＲ1〜Ｒ4等がとりうる置換基の説明と好ましい範囲を参照することができる。また、３級アミノ基に置換した置換基は互いに結合して環状構造を形成していてもよい。３級アミノ基に置換した置換基が互いに結合して形成する環状構造の説明と好ましい例については、下記のＲ11とＲ12等が互いに結合して形成する環状構造の説明と好ましい例を参照することができる。このうち、３級アミノ基としては、置換もしくは無置換のカルバゾリル基、置換もしくは無置換のジアリールアミノ基、置換もしくは無置換のジアルキルアミノ基であることが好ましい。
【００１５】
また、一般式（１）のＲ5は、下記一般式（２）〜（８）で表される基であることも好ましい。
【化６】
2015164989.tif 000009
2015164989.tif 000010
【００１６】
一般式（２）〜（８）において、Ｌ12〜Ｌ18は置換もしくは無置換のアリーレン基を表し、＊は一般式（１）におけるステロイド骨格への結合部位を表す。Ｌ12〜Ｌ18が表すアリーレン基としては炭素数６〜１８のアリーレン基であることが好ましい。炭素数６〜１８のアリーレン基としては、フェニレン基、ビフェニレン基、フルオレニレン基、トリフェニレニレン基等を挙げることができ、より好ましい連結基は１，２−フェニレン基、１，３−フェニレン基、１，４−フェニレン基であり、さらに好ましい連結基は１，４−フェニレン基である。アリーレン基が置換基を有するときの置換基の説明と好ましい範囲については、下記のＲ1〜Ｒ4等がとりうる置換基の説明と好ましい範囲を参照することができる。
Ｒ11〜Ｒ20、Ｒ21〜Ｒ28、Ｒ31〜Ｒ38、Ｒ3a、Ｒ3b、Ｒ41〜Ｒ48、Ｒ4a、Ｒ51〜Ｒ58、Ｒ61〜Ｒ68、Ｒ71〜Ｒ78は、各々独立に水素原子または置換基を表す。置換基の数は特に制限されず、Ｒ11〜Ｒ20、Ｒ21〜Ｒ28、Ｒ31〜Ｒ38、Ｒ3a、Ｒ3b、Ｒ41〜Ｒ48、Ｒ4a、Ｒ51〜Ｒ58、Ｒ61〜Ｒ68、Ｒ71〜Ｒ78のすべてが無置換（すなわち水素原子）であってもよい。一般式（２）〜（８）のそれぞれにおいて、Ｒ11〜Ｒ20、Ｒ21〜Ｒ28、Ｒ31〜Ｒ38、Ｒ3a、Ｒ3b、Ｒ41〜Ｒ48、Ｒ4a、Ｒ51〜Ｒ58、Ｒ61〜Ｒ68、Ｒ71〜Ｒ78のうちの２つ以上が置換基である場合、複数の置換基は互いに同一であっても異なっていてもよい。
【００１７】
一般式（２）〜（８）に置換基が存在している場合、その置換基は一般式（２）であればＲ12〜Ｒ19のいずれかであることが好ましく、一般式（３）であればＲ22〜Ｒ27のいずれかであることが好ましく、一般式（４）であればＲ32〜Ｒ37、Ｒ3a、Ｒ3bのいずれかであることが好ましく、一般式（５）であればＲ42〜Ｒ47のいずれかであることが好ましく、一般式（６）であればＲ52〜Ｒ57のいずれかであることが好ましく、一般式（７）であればＲ62〜Ｒ67のいずれかであることが好ましく、一般式（８）であればＲ72〜Ｒ77のいずれかであることが好ましい。
【００１８】
また、一般式（１）のＲ5は、下記一般式（９）で表される基であることも好ましい。
【化７】
2015164989.tif 000011
【００１９】
一般式（９）において、＊は一般式（１）におけるステロイド骨格への結合部位を表す。
Ｒ81〜Ｒ88は各々独立に水素原子または置換基を表し、Ｒ81〜Ｒ88の少なくとも１つは３級アミノ基を表す。３級アミノ基は、フルオレン環に置換しており、かつ２つの置換基を有するアミノ基である。この３級アミノ基の数は特に制限されず、１つのみであってもよいし、２つ以上であってもよいが、１つまたは２つであることが好ましく、１つであることがより好ましい。３級アミノ基がＲ81〜Ｒ88のうちの１つのみであるとき、Ｒ82またはＲ83が３級アミノ基であることが好ましく、Ｒ82が３級アミノ基であることがより好ましい。
一方、Ｒ81〜Ｒ88のうちの２つ以上が３級アミノ基であるとき、３級アミノ基は、Ｒ81〜Ｒ84の少なくとも１つと、Ｒ85〜Ｒ88の少なくとも１つであることが好ましい。このとき、３級アミノ基は、Ｒ81〜Ｒ84のうちの１〜３つ、Ｒ85〜Ｒ88のうちの１〜３つであることが好ましく、Ｒ81〜Ｒ84のうちの１または２つ、Ｒ85〜Ｒ88のうちの１または２つであることがより好ましい。Ｒ81〜Ｒ84のうち３級アミノ基の数と、Ｒ85〜Ｒ88のうち３級アミノ基の数は同じであっても異なっていてもよいが、同じであることが好ましい。Ｒ81〜Ｒ84のうちでは、Ｒ82またはＲ83が３級アミノ基であることが好ましく、少なくともＲ82が３級アミノ基であることがより好ましい。また、Ｒ85〜Ｒ88のうちでは、Ｒ86またはＲ87が３級アミノ基であることが好ましく、少なくともＲ87が３級アミノ基であることがより好ましい。一般式（９）で表される基が２つ以上の３級アミノ基を有するとき、複数の３級アミノ基は同一であっても異なっていてもよい。
３級アミノ基が有する２つの置換基は同一であっても異なっていてもよいが、同一であることが好ましい。３級アミノ基が有する置換基の説明と好ましい範囲については、下記のＲ1〜Ｒ4等がとりうる置換基の説明と好ましい範囲を参照することができる。また、３級アミノ基が有する置換基は互いに結合して環状構造を形成していてもよい。３級アミノ基が有する置換基が互いに結合して形成する環状構造の説明の好ましい例については、下記のＲ11とＲ12等が互いに結合して形成する環状構造の説明と好ましい例を参照することができる。このうち、３級アミノ基としては、置換もしくは無置換のジアルキルアミノ基であることが好ましい。
【００２０】
Ｒ81〜Ｒ88のうち３級アミノ基の置換部位以外は、水素原子または３級アミノ基以外の置換基である。３級アミノ基以外の置換基の数は特に制限されず、Ｒ81〜Ｒ88のうちの、３級アミノ基の置換部位以外の全てが無置換（すなわち水素原子）であってもよい。３級アミノ基以外の置換基が２つ以上であるとき、複数の置換基は互いに同一であっても異なっていてもよい。
【００２１】
Ｒ1〜Ｒ4、Ｒ6〜Ｒ8、Ｒ10a〜Ｒ15a、Ｒ10b〜Ｒ15b、Ｒ11〜Ｒ20、Ｒ21〜Ｒ28、Ｒ31〜Ｒ38、Ｒ3a、Ｒ3b、Ｒ41〜Ｒ48、Ｒ4a、Ｒ51〜Ｒ58、Ｒ61〜Ｒ68、Ｒ71〜Ｒ78、Ｒ81〜Ｒ88がとりうる置換基として、例えばヒドロキシ基、ハロゲン原子、シアノ基、炭素数１〜２０のアルキル基、炭素数１〜２０のアルコキシ基、炭素数１〜２０のアルキルチオ基、炭素数１〜２０のアルキル置換アミノ基、炭素数２〜２０のアシル基、炭素数６〜４０のアリール基、炭素数３〜４０のヘテロアリール基、炭素数２〜１０のアルケニル基、炭素数２〜１０のアルキニル基、炭素数２〜１０のアルコキシカルボニル基、炭素数１〜１０のアルキルスルホニル基、炭素数１〜１０のハロアルキル基、アミド基、炭素数２〜１０のアルキルアミド基、炭素数３〜２０のトリアルキルシリル基、炭素数４〜２０のトリアルキルシリルアルキル基、炭素数５〜２０のトリアルキルシリルアルケニル基、炭素数５〜２０のトリアルキルシリルアルキニル基およびニトロ基等が挙げられる。これらの具体例のうち、さらに置換基により置換可能なものは置換されていてもよい。より好ましい置換基は、ハロゲン原子、シアノ基、炭素数１〜２０の置換もしくは無置換のアルキル基、炭素数１〜２０のアルコキシ基、炭素数６〜４０の置換もしくは無置換のアリール基、炭素数３〜４０の置換もしくは無置換のヘテロアリール基、炭素数１〜２０のジアルキル置換アミノ基である。さらに好ましい置換基は、フッ素原子、塩素原子、シアノ基、炭素数１〜１０の置換もしくは無置換のアルキル基、炭素数１〜１０の置換もしくは無置換のアルコキシ基、炭素数６〜１５の置換もしくは無置換のアリール基、炭素数３〜１２の置換もしくは無置換のヘテロアリール基である。
【００２２】
Ｒ11とＲ12、Ｒ12とＲ13、Ｒ13とＲ14、Ｒ14とＲ15、Ｒ16とＲ17、Ｒ17とＲ18、Ｒ18とＲ19、Ｒ19とＲ20、Ｒ21とＲ22、Ｒ22とＲ23、Ｒ23とＲ24、Ｒ24とＲ25、Ｒ25とＲ26、Ｒ26とＲ27、Ｒ27とＲ28、Ｒ31とＲ32、Ｒ32とＲ33、Ｒ33とＲ34、Ｒ35とＲ36、Ｒ36とＲ37、Ｒ37とＲ38、Ｒ3aとＲ3b、Ｒ41とＲ42、Ｒ42とＲ43、Ｒ43とＲ44、Ｒ45とＲ46、Ｒ46とＲ47、Ｒ47とＲ48、Ｒ51とＲ52、Ｒ52とＲ53、Ｒ53とＲ54、Ｒ55とＲ56、Ｒ56とＲ57、Ｒ57とＲ58、Ｒ61とＲ62、Ｒ62とＲ63、Ｒ63とＲ64、Ｒ65とＲ66、Ｒ66とＲ67、Ｒ67とＲ68、Ｒ71とＲ72、Ｒ72とＲ73、Ｒ73とＲ74、Ｒ75とＲ76、Ｒ76とＲ77、Ｒ77とＲ78、Ｒ81とＲ82、Ｒ82とＲ83、Ｒ83とＲ84、Ｒ84とＲ85、Ｒ85とＲ86、Ｒ86とＲ87、Ｒ87とＲ88は互いに結合して環状構造を形成していてもよい。環状構造は芳香環であっても脂肪環であってもよく、またヘテロ原子を含むものであってもよく、さらに環状構造は２環以上の縮合環であってもよい。ここでいうヘテロ原子としては、窒素原子、酸素原子および硫黄原子からなる群より選択されるものであることが好ましい。形成される環状構造の例として、ベンゼン環、ナフタレン環、ピリジン環、ピリダジン環、ピリミジン環、ピラジン環、ピロール環、イミダゾール環、ピラゾール環、トリアゾール環、イミダゾリン環、オキサゾール環、イソオキサゾール環、チアゾール環、イソチアゾール環、シクロヘキサジエン環、シクロヘキセン環、シクロペンタエン環、シクロヘプタトリエン環、シクロヘプタジエン環、シクロヘプタエン環などを挙げることができる。これらの環状構造は置換基で置換されていてもよい。環状構造が置換基で置換されているときの置換基の説明と好ましい範囲については、上記のＲ1〜Ｒ4等がとりうる置換基の説明と好ましい範囲を参照することができる。
【００２３】
Ｒ11〜Ｒ20、Ｒ21〜Ｒ28、Ｒ31〜Ｒ38、Ｒ3a、Ｒ3b、Ｒ41〜Ｒ48、Ｒ4a、Ｒ51〜Ｒ58、Ｒ61〜Ｒ68、Ｒ71〜Ｒ78、Ｒ81〜Ｒ88は、各々独立に上記一般式（２）〜（８）のいずれかで表される基が有する三環構造の残基（Ｌ12〜Ｌ18を単結合に替えた基）であることも好ましい。また、Ｒ11〜Ｒ20、Ｒ21〜Ｒ28、Ｒ31〜Ｒ38、Ｒ3a、Ｒ3b、Ｒ41〜Ｒ48、Ｒ4a、Ｒ51〜Ｒ58、Ｒ61〜Ｒ68、Ｒ71〜Ｒ78、およびＲ81〜Ｒ88のうち３級アミノ基の置換部位以外は全てが無置換（すなわち水素原子）であることも好ましい。
【００２４】
一般式（１）のＲ5は、このうち一般式（２）、（３）、（９）のいずれかで表される基であることが好ましく、一般式（３）で表される基であることがより好ましい。
以下において、Ｒ5の具体例を例示する。＊印は一般式（１）におけるステロイド骨格への結合部位を表す。
【化８】
2015164989.tif 000012
【００２５】
より好ましいＲ5の具体例を例示する。＊印は一般式（１）におけるステロイド骨格への結合部位を表す。
【化９】
2015164989.tif 000013
【００２６】
このうち、Ｒ5は、フェニレン基の４位に無置換のカルバゾリル基が置換した基であることが好ましい。
【００２７】
また、以下に、一般式（１）で表される化合物の好ましい例を挙げる。ただし、本発明において一般式（１）で表される化合物は、この具体例によって限定的に解釈されるべきものではない。
【化１０】
2015164989.tif 000014
【００２８】
以上のような一般式（１）で表される化合物に含まれる水素原子は、その少なくとも一部が重水素原子で置換されていることが好ましい。これにより、一般式（１）で表される化合物が発光するリン光の蓄光寿命をより延長することができる。一般式（１）で表される化合物に重水素原子が含まれている場合、全水素原子数（水素原子数と重水素原子数の合計）に対する重水素原子数の割合が大きい方が、発光するリン光の蓄光寿命は長くなる。もっとも、重水素原子が存在しない場合であってもリン光が観測されるため、リン光材料として有用であることには変わりはない。
重水素原子を含む化合物は、重水素原子を含まない化合物の水素原子を重水素原子で置換することによって得ることができる。また、重水素原子を含む一般式（１）で表される化合物は、その合成原料や合成過程で生じる中間体の水素原子を重水素原子で置換し、この重水素化した合成原料又は中間体から合成することによっても得ることができる。化合物の重水素化は、例えばChem. Soc. Rev. 1997, 26, 401.; Chem. Soc. Rev. 2000, 29, 239に記載の方法を用いて行うことができる。
【００２９】
一般式（１）で表される化合物の分子量は、例えば一般式（１）で表される化合物を含む有機層を蒸着法により製膜して利用することを意図する場合には、１５００以下であることが好ましく、１２００以下であることがより好ましく、１０００以下であることがさらに好ましく、８００以下であることがさらにより好ましい。分子量の下限値は、一般式（１）で表される最小化合物の分子量である。
一般式（１）で表される化合物は、分子量にかかわらず塗布法で成膜してもよい。塗布法を用いれば、分子量が比較的大きな化合物であっても成膜することが可能である。
【００３０】
本発明を応用して、分子内に一般式（１）で表される構造を複数個含む化合物を、発光材料として用いることも考えられる。
例えば、一般式（１）で表される構造中にあらかじめ重合性基を存在させておいて、その重合性基を重合させることによって得られる重合体を、発光材料として用いることが考えられる。具体的には、一般式（１）のＲ1〜Ｒ8、Ｒ10a〜Ｒ15a、Ｒ10b〜Ｒ15bに重合性官能基を含むモノマーを用意して、これを単独で重合させるか、他のモノマーとともに共重合させることにより、繰り返し単位を有する重合体を得て、その重合体を発光材料として用いることが考えられる。あるいは、一般式（１）で表される構造を有する化合物どうしをカップリングさせることにより、二量体や三量体を得て、それらを発光材料として用いることも考えられる。
【００３１】
一般式（１）で表される構造を含む繰り返し単位を有する重合体の例として、下記一般式（１０）または（１１）で表される構造を含む重合体を挙げることができる。
【化１１】
2015164989.tif 000015
【００３２】
一般式（１０）または（１１）において、Ｑは一般式（１）で表される構造を含む基を表し、Ｌ1およびＬ2は連結基を表す。連結基の炭素数は、好ましくは０〜２０であり、より好ましくは１〜１５であり、さらに好ましくは２〜１０である。連結基は−Ｘ11−Ｌ11−で表される構造を有するものであることが好ましい。ここで、Ｘ11は酸素原子または硫黄原子を表し、酸素原子であることが好ましい。Ｌ11は連結基を表し、置換もしくは無置換のアルキレン基、または置換もしくは無置換のアリーレン基であることが好ましく、炭素数１〜１０の置換もしくは無置換のアルキレン基、または置換もしくは無置換のフェニレン基であることがより好ましい。
一般式（１０）または（１１）において、Ｒ101、Ｒ102、Ｒ103およびＲ104は、各々独立に置換基を表す。好ましくは、炭素数１〜６の置換もしくは無置換のアルキル基、炭素数１〜６の置換もしくは無置換のアルコキシ基、ハロゲン原子であり、より好ましくは炭素数１〜３の無置換のアルキル基、炭素数１〜３の無置換のアルコキシ基、フッ素原子、塩素原子であり、さらに好ましくは炭素数１〜３の無置換のアルキル基、炭素数１〜３の無置換のアルコキシ基である。
Ｌ1およびＬ2で表される連結基は、Ｑを構成する一般式（１）の構造のＲ1〜Ｒ8、Ｒ10a〜Ｒ15a、Ｒ10b〜Ｒ15b、一般式（２）の構造のＲ11〜Ｒ20のいずれか、一般式（３）の構造のＲ21〜Ｒ28のいずれか、一般式（４）の構造のＲ31〜Ｒ38、Ｒ3a、Ｒ3bのいずれか、一般式（５）の構造のＲ41〜Ｒ48、Ｒ4aのいずれか、一般式（６）の構造のＲ51〜Ｒ58のいずれか、一般式（７）の構造のＲ61〜Ｒ68のいずれか、一般式（８）の構造のＲ71〜Ｒ78のいずれか、一般式（９）の構造のＲ81〜Ｒ88のいずれかに結合することができる。１つのＱに対して連結基が２つ以上連結して架橋構造や網目構造を形成していてもよい。
【００３３】
繰り返し単位の具体的な構造例として、下記式（１２）〜（１５）で表される構造を挙げることができる。
【化１２】
2015164989.tif 000016
【００３４】
これらの式（１２）〜（１５）を含む繰り返し単位を有する重合体は、一般式（１）の構造のＲ1〜Ｒ8、Ｒ10a〜Ｒ15a、Ｒ10b〜Ｒ15bにヒドロキシ基を導入しておき、それをリンカーとして下記化合物を反応させて重合性基を導入し、その重合性基を重合させることにより合成することができる。
【化１３】
2015164989.tif 000017
【００３５】
分子内に一般式（１）で表される構造を含む重合体は、一般式（１）で表される構造を有する繰り返し単位のみからなる重合体であってもよいし、それ以外の構造を有する繰り返し単位を含む重合体であってもよい。また、重合体の中に含まれる一般式（１）で表される構造を有する繰り返し単位は、単一種であってもよいし、２種以上であってもよい。一般式（１）で表される構造を有さない繰り返し単位としては、通常の共重合に用いられるモノマーから誘導されるものを挙げることができる。例えば、エチレン、スチレンなどのエチレン性不飽和結合を有するモノマーから誘導される繰り返し単位を挙げることができる。
【００３６】
［一般式（１’）で表される化合物］
一般式（１’）で表される化合物は新規化合物である。
【化１４】
2015164989.tif 000018
一般式（１’）において、Ｒ1’〜Ｒ4’、Ｒ6’〜Ｒ8’、Ｒ10a’〜Ｒ15a’、Ｒ10b’〜Ｒ15b’は各々独立に水素原子または置換基を表す。Ｒ5’は３級アミノ基を有するアリール基を表す。Ｒ9a’は水素原子または水酸基（−ＯＨ）を表し、Ｒ9b’は水素原子を表すか、あるいはＲ9a’とＲ9b’は一緒になってオキソ基（＝Ｏ）を表す。一般式（１’）におけるＲ1’〜Ｒ8’、Ｒ9a’〜Ｒ15a’、Ｒ9b’〜Ｒ15b’の説明と好ましい範囲については、一般式（１）で表される化合物の説明を参照することができる。
【００３７】
［一般式（１’）で表される化合物の合成方法］
一般式（１’）で表される化合物は、既知の反応を組み合わせることによって合成することができる。例えば、一般式（１’）のＲ5'が一般式（３）で表される基であり、Ｌ13が１，４−フェニレン基である化合物は、以下の２つの化合物を反応させることにより合成することが可能である。
【化１５】
2015164989.tif 000019
【００３８】
上記の反応式におけるＲ1’〜Ｒ4’、Ｒ6’〜Ｒ8’、Ｒ9a’〜Ｒ15a’、Ｒ9b’〜Ｒ15b’、Ｒ21〜Ｒ28の説明については、一般式（１）における対応する記載を参照することができる。Ｔｆはトリフルオロメチルスルホニル基を表す。
上記の反応は、公知のカップリング反応を応用したものであり、公知の反応条件を適宜選択して用いることができる。上記の反応の詳細については、後述の合成例を参考にすることができる。また、一般式（１’）で表される化合物は、その他の公知の合成反応を組み合わせることによっても合成することができる。
【００３９】
＜リン光材料の応用＞
本発明の一般式（１）で表される化合物は、ホスト材料が共存しない単一成分で用いた場合でも、常温下で、リン光を発光し、長い蓄光寿命を得ることができる。特に、固体状態の一般式（１）で表される化合物は、リン光を効率よく発光する。これは、以下の理由によるものと推測される。
すなわち、一般式（１）で表される化合物は、ステロイド骨格と、３級アミノ基を有するアリール基を有しており、３級アミノ基を有するアリール基が励起三重項状態に遷移してリン光を放出する発光部位として機能するものと推測される。しかし、後掲の比較例１の評価結果から示されるように、一般式（１）で表される化合物の発光部位のみから構成される化合物、すなわち３級アミノ基を有する芳香族化合物では蛍光は観測されるものの、リン光の発光は見られない。したがって、一般式（１）で表される化合物では、３級アミノ基を有するアリール基とステロイド骨格との相互作用により、リン光発光のいずれかの過程が促進され、もしくは励起三重項状態の熱失活が抑えられ、リン光発光が発現するものと推測される。さらに、一般式（１）で表される化合物は、複数のシクロ環からなるステロイド骨格を有することにより、固体状態では分子が凝集して集積構造をなす。一般式（１）で表される化合物では、このような分子の凝集がリン光の発光過程で有利に働き、リン光の発光効率を向上させるものと推測される。
このような一般式（１）で表される化合物は、蓄光塗料や有機発光素子を始めとする様々な用途に用いるリン光材料として好適に使用することができる。
以下、一般式（１）で表される化合物からなるリン光材料を適用した蓄光塗料（本発明の蓄光塗料）と、有機発光素子（本発明の有機発光素子）について説明する。
【００４０】
［蓄光塗料］
本発明の蓄光塗料は、一般式（１）で表される化合物と溶媒を含有する。
蓄光塗料に含まれる一般式（１）で表される化合物の説明については、上記の説明を参照することができる。
溶媒としては、一般式（１）で表される化合物を溶解することができ、且つ該化合物と反応しないものであれば特に限定されず、例えば、ベンゼン、トルエン、キシレン、クロルベンゼン等の芳香族類、ジエチルエーテル、ジブチルエーテル、テトラヒドロフラン、１，４−ジオキサン、ジメトキシエタン、ジエチレングリコールジメチルエーテル等のエーテル類、酢酸メチル、酢酸エチル、酢酸ブチル、プロピオン酸エチル等のエステル類、アセトン、メチルエチルケトン、メチルイソブチルケトン、シクロヘキサノン等のケトン類、ヘキサン、ヘプタン、オクタン、ノナン等の炭化水素類、ジクロロメタン、クロロホルム、１，２−ジクロロエタン等のハロゲン化炭化水素類、蟻酸、酢酸、プロピオン酸等の有機酸類、Ｎ，Ｎ−ジメチルホルムアミド、Ｎ，Ｎ−ジメチルアセトアミド、Ｎ−メチルピロリドン等の極性溶媒および水が挙げられ、これらの混合溶媒も使用できる。
【００４１】
一般式（１）で表される化合物の蓄光塗料における含有量は、５０質量％以上であることが好ましく、９０質量％以上であることがより好ましく、９５質量％以上であることがさらに好ましい。
蓄光塗料には、必要に応じて添加剤を添加してもよい。添加剤としては、ポリアクリル酸やポリビニルアルコールなどの高分子粘度調整剤等を挙げることができる。
以上のような蓄光塗料は、所望のパターンで塗布され、乾燥されることによって固体状の塗膜として形成される。この塗膜に、常温下で光エネルギーを照射すると、塗膜に含まれる一般式（１）で表される化合物が励起三重項状態に励起された後、リン光を放出しつつ基底状態に戻る。これにより、この蓄光塗料が塗布された領域は持続的に発光し、その平面形状や表示する情報を明確に視認することができる。
【００４２】
［有機発光素子］
本発明のリン光材料は、有機発光素子の発光材料としても好適に用いることができる。本発明のリン光材料を用いることにより、発光効率の高い有機発光素子を実現することができる。以下に、有機エレクトロルミネッセンス素子を例にして、その理由を説明する。
【００４３】
有機エレクトロルミネッセンス素子においては、正負の両電極より発光材料にキャリアを注入し、励起状態の発光材料を生成し、発光させる。通常、キャリア注入型の有機エレクトロルミネッセンス素子の場合、生成した励起子のうち、励起一重項状態に励起されるのは２５％であり、残り７５％は励起三重項状態に励起される。従って、励起三重項状態からの発光であるリン光を利用するほうが、エネルギーの利用効率が高い。しかしながら、従来の有機化合物からなるリン光材料は、常温下では、励起三重項状態において、励起状態の飽和や励起三重項状態の励起子との相互作用によるエネルギーの失活が起こり、十分な発光効率が得られないという問題があった。これに対して、本発明のリン光材料は、一般式（１）で表される新規な化合物からなり、この化合物は常温下であってもリン光を発光し、７５％の確率で生成される励起三重項状態のエネルギーを効率よくリン光に変換することができる。このため、本発明のリン光材料を用いることにより、蛍光材料や従来の有機化合物からなるリン光材料を用いる場合に比べて、有機エレクトロルミネッセンス素子の発光効率を飛躍的に向上させることができる。
【００４４】
このように、本発明の一般式（１）で表される化合物を発光層の発光材料として用いることにより、有機フォトルミネッセンス素子（有機ＰＬ素子）や有機エレクトロルミネッセンス素子（有機ＥＬ素子）などの優れた有機発光素子を提供することができる。有機フォトルミネッセンス素子は、基板上に少なくとも発光層を形成した構造を有する。また、有機エレクトロルミネッセンス素子は、少なくとも陽極、陰極、および陽極と陰極の間に有機層を形成した構造を有する。有機層は、少なくとも発光層を含むものであり、発光層のみからなるものであってもよいし、発光層の他に１層以上の有機層を有するものであってもよい。そのような他の有機層として、正孔輸送層、正孔注入層、電子阻止層、正孔阻止層、電子注入層、電子輸送層、励起子阻止層などを挙げることができる。正孔輸送層は正孔注入機能を有した正孔注入輸送層でもよく、電子輸送層は電子注入機能を有した電子注入輸送層でもよい。具体的な有機エレクトロルミネッセンス素子の構造例を図１に示す。図１において、１は基板、２は陽極、３は正孔注入層、４は正孔輸送層、５は発光層、６は電子輸送層、７は陰極を表わす。
以下において、有機エレクトロルミネッセンス素子の各部材および各層について説明する。なお、基板と発光層の説明は有機フォトルミネッセンス素子の基板と発光層にも該当する。
【００４５】
（基板）
本発明の有機エレクトロルミネッセンス素子は、基板に支持されていることが好ましい。この基板については、特に制限はなく、従来から有機エレクトロルミネッセンス素子に慣用されているものであればよく、例えば、ガラス、透明プラスチック、石英、シリコンなどからなるものを用いることができる。
【００４６】
（陽極）
有機エレクトロルミネッセンス素子における陽極としては、仕事関数の大きい（４ｅＶ以上）金属、合金、電気伝導性化合物およびこれらの混合物を電極材料とするものが好ましく用いられる。このような電極材料の具体例としてはＡｕ等の金属、ＣｕＩ、インジウムチンオキシド（ＩＴＯ）、ＳｎＯ2、ＺｎＯ等の導電性透明材料が挙げられる。また、ＩＤＩＸＯ（Ｉｎ2Ｏ3−ＺｎＯ）等非晶質で透明導電膜を作製可能な材料を用いてもよい。陽極はこれらの電極材料を蒸着やスパッタリング等の方法により、薄膜を形成させ、フォトリソグラフィー法で所望の形状のパターンを形成してもよく、あるいはパターン精度をあまり必要としない場合は（１００μｍ以上程度）、上記電極材料の蒸着やスパッタリング時に所望の形状のマスクを介してパターンを形成してもよい。あるいは、有機導電性化合物のように塗布可能な材料を用いる場合には、印刷方式、コーティング方式等湿式成膜法を用いることもできる。この陽極より発光を取り出す場合には、透過率を１０％より大きくすることが望ましく、また陽極としてのシート抵抗は数百Ω／□以下が好ましい。さらに膜厚は材料にもよるが、通常１０〜１０００ｎｍ、好ましくは１０〜２００ｎｍの範囲で選ばれる。
【００４７】
（陰極）
一方、陰極としては、仕事関数の小さい（４ｅＶ以下）金属（電子注入性金属と称する）、合金、電気伝導性化合物およびこれらの混合物を電極材料とするものが用いられる。このような電極材料の具体例としては、ナトリウム、ナトリウム−カリウム合金、マグネシウム、リチウム、マグネシウム／銅混合物、マグネシウム／銀混合物、マグネシウム／アルミニウム混合物、マグネシウム／インジウム混合物、アルミニウム／酸化アルミニウム（Ａｌ2Ｏ3）混合物、インジウム、リチウム／アルミニウム混合物、希土類金属等が挙げられる。これらの中で、電子注入性および酸化等に対する耐久性の点から、電子注入性金属とこれより仕事関数の値が大きく安定な金属である第二金属との混合物、例えば、マグネシウム／銀混合物、マグネシウム／アルミニウム混合物、マグネシウム／インジウム混合物、アルミニウム／酸化アルミニウム（Ａｌ2Ｏ3）混合物、リチウム／アルミニウム混合物、アルミニウム等が好適である。陰極はこれらの電極材料を蒸着やスパッタリング等の方法により薄膜を形成させることにより、作製することができる。また、陰極としてのシート抵抗は数百Ω／□以下が好ましく、膜厚は通常１０ｎｍ〜５μｍ、好ましくは５０〜２００ｎｍの範囲で選ばれる。なお、発光した光を透過させるため、有機エレクトロルミネッセンス素子の陽極または陰極のいずれか一方が、透明または半透明であれば発光輝度が向上し好都合である。
また、陽極の説明で挙げた導電性透明材料を陰極に用いることで、透明または半透明の陰極を作製することができ、これを応用することで陽極と陰極の両方が透過性を有する素子を作製することができる。
【００４８】
（発光層）
発光層は、陽極および陰極のそれぞれから注入された正孔および電子が再結合することにより励起子が生成した後、発光する層であり、少なくとも本発明の一般式（１）で表される化合物を含有する。本発明の一般式（１）で表される化合物は、単一成分で用いた場合でも、常温下でリン光を発光する。このため、発光層は、ホスト材料を含んでいてもよいが、一般式（１）で表される化合物単独で構成されていてもよい。一般式（１）で表される化合物単独で発光層を構成した場合でも、高い発光効率を得ることができる。発光材料としては、一般式（１）で表される本発明の化合物群から選ばれる１種または２種以上を用いることができる。
発光層がホスト材料を含む場合、ホスト材料としては、励起一重項エネルギー、励起三重項エネルギーの少なくとも何れか一方が本発明の発光材料よりも高い値を有する有機化合物を用いることができる。その結果、本発明の発光材料に生成した一重項励起子および三重項励起子を、本発明の発光材料の分子中に閉じ込めることが可能となり、その発光効率を十分に引き出すことが可能となる。もっとも、一重項励起子および三重項励起子を十分に閉じ込めることができなくても、高い発光効率を得ることが可能な場合もあるため、高い発光効率を実現しうるホスト材料であれば特に制約なく本発明に用いることができる。本発明の有機発光素子または有機エレクトロルミネッセンス素子において、発光は発光層に含まれる本発明の発光材料から生じる。この発光はリン光発光および蛍光発光の両方を含む。但し、発光の一部或いは部分的にホスト材料からの発光があってもかまわない。
ホスト材料を用いる場合、発光材料である本発明の化合物が発光層中に含有される量は０．１重量％以上であることが好ましく、１重量％以上であることがより好ましく、また、５０重量％以下であることが好ましく、２０重量％以下であることがより好ましく、１０重量％以下であることがさらに好ましい。
発光層におけるホスト材料としては、正孔輸送能、電子輸送能を有し、かつ発光の長波長化を防ぎ、なおかつ高いガラス転移温度を有する有機化合物であることが好ましい。
【００４９】
（注入層）
注入層とは、駆動電圧低下や発光輝度向上のために電極と有機層間に設けられる層のことで、正孔注入層と電子注入層があり、陽極と発光層または正孔輸送層の間、および陰極と発光層または電子輸送層との間に存在させてもよい。注入層は必要に応じて設けることができる。
【００５０】
（阻止層）
阻止層は、発光層中に存在する電荷（電子もしくは正孔）および／または励起子の発光層外への拡散を阻止することができる層である。電子阻止層は、発光層および正孔輸送層の間に配置されることができ、電子が正孔輸送層の方に向かって発光層を通過することを阻止する。同様に、正孔阻止層は発光層および電子輸送層の間に配置されることができ、正孔が電子輸送層の方に向かって発光層を通過することを阻止する。阻止層はまた、励起子が発光層の外側に拡散することを阻止するために用いることができる。すなわち電子阻止層、正孔阻止層はそれぞれ励起子阻止層としての機能も兼ね備えることができる。本明細書でいう電子阻止層または励起子阻止層は、一つの層で電子阻止層および励起子阻止層の機能を有する層を含む意味で使用される。
【００５１】
（正孔阻止層）
正孔阻止層とは広い意味では電子輸送層の機能を有する。正孔阻止層は電子を輸送しつつ、正孔が電子輸送層へ到達することを阻止する役割があり、これにより発光層中での電子と正孔の再結合確率を向上させることができる。正孔阻止層の材料としては、後述する電子輸送層の材料を必要に応じて用いることができる。
【００５２】
（電子阻止層）
電子阻止層とは、広い意味では正孔を輸送する機能を有する。電子阻止層は正孔を輸送しつつ、電子が正孔輸送層へ到達することを阻止する役割があり、これにより発光層中での電子と正孔が再結合する確率を向上させることができる。
【００５３】
（励起子阻止層）
励起子阻止層とは、発光層内で正孔と電子が再結合することにより生じた励起子が電荷輸送層に拡散することを阻止するための層であり、本層の挿入により励起子を効率的に発光層内に閉じ込めることが可能となり、素子の発光効率を向上させることができる。励起子阻止層は発光層に隣接して陽極側、陰極側のいずれにも挿入することができ、両方同時に挿入することも可能である。すなわち、励起子阻止層を陽極側に有する場合、正孔輸送層と発光層の間に、発光層に隣接して該層を挿入することができ、陰極側に挿入する場合、発光層と陰極との間に、発光層に隣接して該層を挿入することができる。また、陽極と、発光層の陽極側に隣接する励起子阻止層との間には、正孔注入層や電子阻止層などを有することができ、陰極と、発光層の陰極側に隣接する励起子阻止層との間には、電子注入層、電子輸送層、正孔阻止層などを有することができる。阻止層を配置する場合、阻止層として用いる材料の励起一重項エネルギーおよび励起三重項エネルギーの少なくともいずれか一方は、発光材料の励起一重項エネルギーおよび励起三重項エネルギーよりも高いことが好ましい。
【００５４】
（正孔輸送層）
正孔輸送層とは正孔を輸送する機能を有する正孔輸送材料からなり、正孔輸送層は単層または複数層設けることができる。
正孔輸送材料としては、正孔の注入または輸送、電子の障壁性のいずれかを有するものであり、有機物、無機物のいずれであってもよい。使用できる公知の正孔輸送材料としては例えば、トリアゾール誘導体、オキサジアゾール誘導体、イミダゾール誘導体、カルバゾール誘導体、インドロカルバゾール誘導体、ポリアリールアルカン誘導体、ピラゾリン誘導体およびピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体、アニリン系共重合体、また導電性高分子オリゴマー、特にチオフェンオリゴマー等が挙げられるが、ポルフィリン化合物、芳香族第３級アミン化合物およびスチリルアミン化合物を用いることが好ましく、芳香族第３級アミン化合物を用いることがより好ましい。
【００５５】
（電子輸送層）
電子輸送層とは電子を輸送する機能を有する材料からなり、電子輸送層は単層または複数層設けることができる。
電子輸送材料（正孔阻止材料を兼ねる場合もある）としては、陰極より注入された電子を発光層に伝達する機能を有していればよい。使用できる電子輸送層としては例えば、ニトロ置換フルオレン誘導体、ジフェニルキノン誘導体、チオピランジオキシド誘導体、カルボジイミド、フレオレニリデンメタン誘導体、アントラキノジメタンおよびアントロン誘導体、オキサジアゾール誘導体等が挙げられる。さらに、上記オキサジアゾール誘導体において、オキサジアゾール環の酸素原子を硫黄原子に置換したチアジアゾール誘導体、電子吸引基として知られているキノキサリン環を有するキノキサリン誘導体も、電子輸送材料として用いることができる。さらにこれらの材料を高分子鎖に導入した、またはこれらの材料を高分子の主鎖とした高分子材料を用いることもできる。
【００５６】
有機エレクトロルミネッセンス素子を作製する際には、一般式（１）で表される化合物を発光層に用いるだけでなく、発光層以外の層にも用いてもよい。その際、発光層に用いる一般式（１）で表される化合物と、発光層以外の層に用いる一般式（１）で表される化合物は、同一であっても異なっていてもよい。例えば、上記の注入層、阻止層、正孔阻止層、電子阻止層、励起子阻止層、正孔輸送層、電子輸送層などにも一般式（１）で表される化合物を用いてもよい。これらの層の製膜方法は特に限定されず、ドライプロセス、ウェットプロセスのどちらで作製してもよい。
【００５７】
上述のように構成された有機エレクトロルミネッセンス素子は、得られた素子の陽極と陰極の間に電界を印加することにより、そのエネルギーレベルに応じた波長が、リン光として確認される。
本発明の有機エレクトロルミネッセンス素子は、単一の素子、アレイ状に配置された構造からなる素子、陽極と陰極がＸ−Ｙマトリックス状に配置された構造のいずれにおいても適用することができる。本発明によれば、発光層に一般式（１）で表される化合物を含有させることにより、発光効率が大きく改善された有機発光素子が得られる。本発明の有機エレクトロルミネッセンス素子などの有機発光素子は、さらに様々な用途へ応用することが可能である。例えば、本発明の有機エレクトロルミネッセンス素子を用いて、有機エレクトロルミネッセンス表示装置を製造することが可能であり、詳細については、時任静士、安達千波矢、村田英幸共著「有機ＥＬディスプレイ」（オーム社）を参照することができる。また、特に本発明の有機エレクトロルミネッセンス素子は、需要が大きい有機エレクトロルミネッセンス照明やバックライトに応用することもできる。
【実施例】
【００５８】
以下に合成例および実施例を挙げて本発明の特徴をさらに具体的に説明する。以下に示す材料、処理内容、処理手順等は、本発明の趣旨を逸脱しない限り適宜変更することができる。したがって、本発明の範囲は以下に示す具体例により限定的に解釈されるべきものではない。なお、発光特性の評価は、ソースメータ（ケースレー社製：２４００シリーズ）、半導体パラメータ・アナライザ（アジレント・テクノロジー社製：Ｅ５２７３Ａ）、光パワーメータ測定装置（ニューポート社製：１９３０Ｃ）、光学分光器（オーシャンオプティクス社製：ＵＳＢ２０００）、分光放射計（トプコン社製：ＳＲ−３）およびストリークカメラ（浜松ホトニクス（株）製Ｃ４３３４型）を用いて行った。
【００５９】
（合成例１）  化合物１（３−［４−（Ｎ−カルバゾリルフェニル）］−エストラ− １， ３， ５（１０） −トリエン− １７− オン）の合成
【化１６】
2015164989.tif 000020
【００６０】
１，３，５（１０）−エストラトリエン−１７−オン−３−トリフルオロメタンスルホン酸塩（１．０ｇ，２．５７ｍｍｏｌ）、４−（９−カルバゾリル）フェニルボロン酸（０．９ｇ，３．１３ｍｍｏｌ）、テトラキス（トリフェニルホスフィン）パラジウム（０．２ｇ，０．１７ｍｍｏｌ）、炭酸セシウム（３．０ｇ，９．２１ｍｍｏｌ）、トルエン（５０ｍＬ）、水（１０ｍＬ）を、窒素雰囲気下、１００℃で２４時間加熱した。この反応液を冷却した後、トルエンによる抽出を行い、得られた有機層を減圧乾燥した。乾燥後の有機層を、シリカゲルカラムクロマトグラフィーにより、ジクロロメタン：ヘキサン＝９：１の混合溶媒を展開溶媒に用いて精製した。その後、得られたフラクションを昇華精製することで白色の生成物（化合物１）を、収量０．７１ｇ（１．４７ｍｍｏｌ）、収率５７％で得た。
1Ｈ−ＮＭＲ：（５００ＭＨｚ，ＣＤＣｌ3，２５℃）：δ（ｐｐｍ）＝８．１６｛ｄ，２Ｈ｝７．８０｛ｄ，２Ｈ｝７．６２｛ｄ，２Ｈ｝７．５０−７．４１｛ｍ，７Ｈ｝７．３０｛ｔ，２Ｈ｝３．０５｛ｍ，２Ｈ｝２．５６−２．４５｛ｍ，２Ｈ｝２．３９｛ｔｄ，２Ｈ｝２．２１−２．０９｛ｍ，３Ｈ｝２．０２｛ｍ，１Ｈ｝１．７３−１．５２｛ｍ，８Ｈ｝０．９５｛ｓ，  Ｈ｝
ＭＳ（ＦＤ）：ｍ／ｚ４９５．７［Ｍ］+
Elemental Analysis: calcd.for Ｃ36Ｈ33ＮＯ：Ｃ，８７．２４；Ｈ，６．７１；Ｎ，２．８３；found：Ｃ，８７．２８；Ｈ，６．６９；Ｎ，２．８５．
【００６１】
（実施例１）  化合物１の評価
固体状態の化合物１のサンプルについて、２５℃の条件で、３３０ｎｍ励起光による発光スペクトルおよび過渡減衰曲線を測定した。発光スペクトルを図２に示し、過渡減衰曲線を図３に示す。
図２より、化合物１は、２５℃条件下で、蛍光発光とともにリン光を発光することが確認された。また、図３より、化合物１の蓄光寿命は０．９３秒であり、長寿命であることがわかった。
【００６２】
（比較例１）  比較例化合物Ａの評価
固体状態の比較化合物Ａのサンプルについて、実施例１と同じ条件で発光スペクトルを測定した。その測定結果を、図４に示す。
図４に示すように、比較化合物Ａでは、２５℃で化合物１と同様の位置に蛍光発光が認められるものの、リン光の発光は全く認められなかった。
【化１７】
2015164989.tif 000021
【産業上の利用可能性】
【００６３】
本発明の化合物はリン光材料として有用である。このため本発明の化合物は、蓄光塗料や有機発光素子のリン光材料として効果的に用いられる。このため、本発明は産業上の利用可能性が高い。
【符号の説明】
【００６４】
１  基板
２  陽極
３  正孔注入層
４  正孔輸送層
５  発光層
６  電子輸送層
７  陰極
【図１】
2015164989.tif 000028
【図２】
2015164989.tif 000029
【図３】
2015164989.tif 000030
【図４】
2015164989.tif 000031